(57)【要約】【課題】十分に低粘度に設計しても高い接着強さを有し、且つ組成物自体に高い凝集力を有しながら、ＵＬ９４垂直燃焼性試験でＶ−０に合格する難燃性を有する難燃性接着剤組成物を提供することにある。【解決手段】加水分解により架橋可能なシリル基を有する湿気硬化性樹脂（Ａ）と、金属水酸化物から成る難燃性フィラー（Ｂ）と、少なくともテトラアルコキシシラン又はテトラアルコキシシランの縮合物から成る（Ｃ）と、硬化触媒（Ｄ）とを含み、少なくともテトラアルコキシシラン又はテトラアルコキシシランの縮合物から成る（Ｃ）は、加水分解により架橋可能なシリル基を有する湿気硬化性樹脂（Ａ）１００重量部に対して、０．５〜２０重量部であることを特徴とする難燃性接着剤組成物である。【選択図】なし【特許請求の範囲】
【請求項１】
加水分解により架橋可能なシリル基を有する湿気硬化性樹脂（Ａ）と、金属水酸化物から成る難燃性フィラー（Ｂ）と、少なくともテトラアルコキシシラン又はテトラアルコキシシランの縮合物から成る（Ｃ）と、硬化触媒（Ｄ）とを含み、少なくともテトラアルコキシシラン又はテトラアルコキシシランの縮合物から成る（Ｃ）は、加水分解により架橋可能なシリル基を有する湿気硬化性樹脂（Ａ）１００重量部に対して、０．５〜２０重量部であることを特徴とする難燃性接着剤組成物。
【請求項２】
加水分解により架橋可能なシリル基を有する湿気硬化性樹脂（Ａ）１００重量部に対して、金属水酸化物から成る難燃性フィラー（Ｂ）は１００〜３００重量部であることを特徴とする請求項１記載の難燃性接着剤組成物。
【請求項３】
テトラアルコキシシランはテトラエトキシシランであることを特徴とする請求項１又は請求項２記載の難燃性接着剤組成物。
【発明の詳細な説明】
【技術分野】
【０００１】
本発明は，湿気硬化型の難燃性接着剤組成物に関し，特に難燃性を有しながら低粘度で作業性が良好であって、且つ高い凝集力と接着性を有する難燃性接着剤組成物に関する。
【背景技術】
【０００２】
従来、（Ａ）架橋可能な加水分解性シリル基を２個以上含有する有機重合体、（Ｂ）平均粒径０．１〜２００μｍの金属水酸化物、（Ｃ）架橋可能な加水分解性シリル基を片末端のみに有するポリエーテル化合物を必須成分として含有することを特徴とする難燃性湿気硬化型樹脂組成物が提案されている（特許文献１）。該難燃性湿気硬化型樹脂組成物は、ハロゲン系難燃剤や酸化アンチモンなどを使用せず、難燃性の規格であるＵＬ９４垂直燃焼性試験でＶ−０に合格し、低粘度で作業性が良好でありながら接着性も良好で、また低揮発性と低ブリードアウト性を有し、硬化物も強靭であるとされている。
【０００３】
また、難燃性を要求される電気製品もしくは精密機器の組立用等の接着剤、固着剤として優れた性能を有する接着剤組成物として、（Ａ）反応性珪素基含有有機重合体、（Ｂ）平均粒径０．１〜２００μｍの金属水酸化物、及び（Ｃ）２３℃における粘度が５００ｍＰａ・ｓ以下である液状化合物であって、誘電率が５以上及び／又は沸点が１７０℃以下の液状化合物、を必須成分として含有する難燃性湿気硬化型接着剤組成物が提案されている（特許文献２）。
【０００４】
さらには、同様に難燃性を要求される電気製品もしくは精密機器の組立用等の接着剤、固着剤として優れた性能を有する接着剤組成物として、（Ａ）反応性珪素基含有有機重合体、（Ｂ）平均粒径０．１〜２００μｍの金属水酸化物、（Ｃ）親水性シリカ、及び（Ｄ）平均粒径０．０１〜１０μｍの表面処理された炭酸カルシウムを必須成分として含有し、前記重合体（Ａ）１００質量部に対して、前記金属水酸化物（Ｂ）１５０〜３５０質量部、前記親水性シリカ（Ｃ）０．１〜１５質量部、前記炭酸カルシウム（Ｄ）１〜５０質量部を配合することを特徴とする難燃性湿気硬化型組成物が提案されている（特許文献３）。
【先行技術文献】
【特許文献】
【０００５】
【特許文献１】特開２０１１−２２５６９５号公報
【特許文献２】特開２００７−３３２２５８号公報
【特許文献３】特開２００７−８４６３３号公報
【０００６】
しかしながら、これらの組成物は、十分に低粘度であると言えない場合があり、また接着強さは最大でも３．６Ｎ／ｍｍ２が示されるに留まり、より高い接着強さと組成物自体に高い凝集力を要求される場合は、十分に満足するものでない場合があるという課題がある。
【発明の概要】
【発明が解決しようとする課題】
【０００７】
本発明が解決しようとする課題は、十分に低粘度に設計しても高い接着強さを有し、且つ組成物自体に高い凝集力を有しながら、ＵＬ９４垂直燃焼性試験でＶ−０に合格する難燃性を有する難燃性接着剤組成物を提供することにある。
【課題を解決するための手段】
【０００８】
請求項１記載の発明は、加水分解により架橋可能なシリル基を有する湿気硬化性樹脂（Ａ）と、金属水酸化物から成る難燃性フィラー（Ｂ）と、少なくともテトラアルコキシシラン又はテトラアルコキシシランの縮合物から成る（Ｃ）と、硬化触媒（Ｄ）とを含み、少なくともテトラアルコキシシラン又はテトラアルコキシシランの縮合物から成る（Ｃ）は、加水分解により架橋可能なシリル基を有する湿気硬化性樹脂（Ａ）１００重量部に対して、０．５〜２０重量部であることを特徴とする難燃性接着剤組成物である。
【０００９】
請求項２記載の発明は、加水分解により架橋可能なシリル基を有する湿気硬化性樹脂（Ａ）１００重量部に対して、金属水酸化物から成る難燃性フィラー（Ｂ）は１００〜３００重量部であることを特徴とする請求項１記載の難燃性接着剤組成物である。
【００１０】
請求項３記載の発明は、テトラアルコキシシランはテトラエトキシシランであることを特徴とする請求項１又は請求項２記載の難燃性接着剤組成物である。
【発明の効果】
【００１１】
本発明に係る難燃性接着剤組成物は、ＵＬ９４垂直燃焼性試験でＶ−０に合格する難燃性を有すると共に、十分に低粘度に設計しても高い接着強さを有するという効果があり、結果として優れた接着作業性を有するという効果がある。また、硬化後の組成物の凝集力が高く、使用環境温度が高い場合であっても接着強さが維持され、優れた接着信頼性を有するという効果がある。
【発明を実施するための形態】
【００１２】
以下本発明について詳細に説明する。
【００１３】
本発明の請求項１記載の難燃性接着剤組成物は、加水分解により架橋可能なシリル基を有する湿気硬化性樹脂（Ａ）と、金属水酸化物から成る難燃性フィラー（Ｂ）と、少なくともテトラアルコキシシラン又はテトラアルコキシシランの縮合物から成る（Ｃ）と、硬化触媒（Ｄ）とを含むことを特徴とする難燃性接着剤組成物であり、この他に必要に応じて脱水剤、接着性付与剤、充填剤等を配合することが出来る。
【００１４】
加水分解により架橋可能なシリル基を有する湿気硬化性樹脂（Ａ）
本発明に係る加水分解により架橋可能なシリル基を有する湿気硬化性樹脂（Ａ）は、例えば水等の活性水素基含有化合物と反応することによりシラノール基を生成できるシリル基を有する樹脂であり、脱離する保護基の種類によって、脱アルコール型、脱オキシム型、脱酢酸型、脱アミド型、脱アセトン型などがある。該湿気硬化性樹脂（Ａ）としては、主鎖としてポリシロキサン構造を有するシリコーン樹脂やポリオキシアルキレン構造を有する変性シリコーン樹脂を使用することが出来る。
【００１５】
加水分解により架橋可能なシリル基を有する湿気硬化性樹脂（Ａ）を硬化させる際は、硬化触媒（Ｄ）が用いられ、該硬化触媒（Ｄ）としては、有機錫、無機錫、チタン触媒、ビスマス触媒、金属錯体、白金触媒、塩基性物質及び有機燐酸化物などが使用される。有機錫の具体例としては、ジブチル錫ジラウリレート、ジオクチル錫ジマレート、ジブチル錫フタレート、オクチル酸第一錫、ジブチル錫ジアセテート、ジブチル錫塩と正珪酸エチルとの反応生成物等が挙げられる。金属錯体としては、テトラブチルチタネート、テトライソプロピルチタネート、トリエタノールアミンチタネート等のチタネート化合物類、オクチル酸鉛、ナフテン酸鉛、ナフテン酸ニッケル、ナフテン酸コバルト等のカルボン酸金属塩、アルミニウムアセチルアセテート錯体等の金属アセチルアセテート錯体、バナジウムアセチルアセトナート錯体等の金属アセチルアセトナート錯体などが挙げられる。硬化触媒（Ｄ）は加水分解により架橋可能なシリル基を有する湿気硬化性樹脂（Ａ）１００重量部に対して０．０１〜２０重量部が適当である。０．０１重量部未満では硬化が不十分となり、２０重量部超では反応が速くなりすぎて増粘が顕著になり、接着作業性が不良となる。
【００１６】
金属水酸化物から成る難燃性フィラー（Ｂ）
本発明に係る難燃性接着剤組成物に配合される難燃性フィラーは金属水酸化物であり、特には、水酸化アルミニウム、水酸化マグネシウム又はこれらの混合物を使用することができる。水酸化アルミニウム又は水酸化マグネシウムは一般的にプラスチックの難燃化剤として使用されているが、通常、ＵＬ９４垂直燃焼性試験でＶ−０に合格する難燃性を付与するためには該水酸化アルミニウム又は水酸化マグネシウムを多量に配合しなければならず、そうすると組成物が高粘度となって作業性が不良となる。これを解決するために上記特許文献１及び特許文献２のように架橋可能な加水分解性シリル基を片末端のみに有するポリエーテル化合物や液状化合物を配合すると、組成物の粘度は低下しても同時に硬化物の凝集力が低下して接着力が低下するという相矛盾する傾向にあった。このような従来の技術に対して、本発明は難燃性フィラーとしてこれらの金属水酸化物を多量に配合しても、従来のようなポリエーテル化合物や液状化合物を配合することなく、以下に詳述する少なくともテトラアルコキシシラン又はテトラアルコキシシランの縮合物から成る（Ｃ）を配合する処方をとっている。このため、硬化前は該少なくともテトラアルコキシシラン又はテトラアルコキシシランの縮合物から成る（Ｃ）の希釈効果により組成物は低粘度となり、次に硬化触媒（Ｄ）により硬化反応が開始すると、該少なくともテトラアルコキシシラン又はテトラアルコキシシランの縮合物から成る（Ｃ）によって湿気硬化性樹脂（Ａ）の架橋度が高められて硬化物の凝集力が高くなるものである。結果的には本発明により、難燃性接着剤組成物の低粘度化と硬化物の高凝集力化が初めて実現されている。
【００１７】
金属水酸化物から成る難燃性フィラー（Ｂ）の配合量は湿気硬化性樹脂（Ａ）１００重量部に対して１００〜３００重量部であり、１００重量部未満では難燃性が不十分となり、３００重量部超では組成物の粘度が高くなり、作業性が不良となる。
【００１８】
少なくともテトラアルコキシシラン又はテトラアルコキシシランの縮合物から成る（Ｃ）
本発明に係る難燃性接着剤組成物に配合される少なくともテトラアルコキシシラン又はテトラアルコキシシランの縮合物から成る（Ｃ）は、上述の目的で配合されるが、例えば、テトラメトキシシラン、テトラエトキシシラン、テトラプロポキシシラン、テトラブトキシシラン、及びこれらの縮合物を使用することができる。その中でも、好ましいものとしては、テトラエトキシシラン及びテトラエトキシシランの縮合物（５量体）及び同縮合物（１０量体）である。
【００１９】
少なくともテトラアルコキシシラン又はテトラアルコキシシランの縮合物から成る（Ｃ）の配合量は、湿気硬化性樹脂（Ａ）１００重量部に対して０．５〜２０重量部であり、０．５重量部未満では組成物の粘度が高くなり、作業性が不良となり、２０重量部超では難燃性が不十分となる。配合量が１．０重量部未満では組成物の粘度が高くなる傾向があるが、難燃性に影響を与えない範囲で他の希釈剤を併用することにより作業性を良好とすることができる。
【００２０】
また、本発明に係る難燃性接着剤組成物には脱水剤を添加することができ、該脱水剤の添加により貯蔵中に湿気と反応して増粘または硬化することを抑制することができる。脱水剤には、ビニルトリメトキシシラン、オルソギ酸エチルなどを使用することができ、湿気硬化性樹脂（Ａ）１００重量部に対して０．１〜１０重量部の範囲で添加される。
【００２１】
また、本発明に係る難燃性接着剤組成物には、使用される被着体に対する接着性を向上させるために接着性付与剤を添加することができる。具体的にはシラン系カップリング剤、チタネート系カップリング剤、シラン系又はチタネート系カップリング剤とポリイソシアネート系化合物との反応生成物などを用いることができる。これらは単独で使用、または２種以上を併用することができる。
【００２２】
また、本発明に係る難燃性接着剤組成物には充填剤を配合することができる。該充填剤は、粘度調整、粘性調整、固形分調整などの目的で配合され、具体例として、炭酸カルシウム、硅砂、タルク、カーボンブラック、酸化チタン、カオリンなどの無機充填材、硬化樹脂の補強のためにガラス繊維などの補強材、軽量化及び粘度調整などのためにシラスバルーン、ガラスバルーンなどの中空体などを使用することができる。
【００２３】
以下，実施例及び比較例にて本発明に係る難燃性接着剤組成物について具体的に説明する。
【実施例】
【００２４】
実施例１乃至実施例７
表１に示す配合にて、加水分解により架橋可能なシリル基を有する湿気硬化性樹脂（Ａ）として変性シリコーン樹脂であるＥＳＴ２５０（商品名、ＰＰＧ骨格変性シリコーン樹脂、粘度：２０Ｐａ・ｓ／２３℃、株式会社カネカ製）を、金属水酸化物から成る難燃性フィラー（Ｂ）として、水酸化アルミニウムであるハイジライトＨ−３２（商品名、昭和電工株式会社製、平均粒子径８μｍ）を、充填剤として重質炭酸カルシウム  ホワイトンＳＢ（商品名、白石カルシウム株式会社製、平均粒子径４μｍ）を、少なくともテトラアルコキシシラン又はテトラアルコキシシランの縮合物から成る（Ｃ）として、テトラエトキシランであるエチルシリケート２８(商品名、コルコート株式会社製）、又はテトラエトキシシラン（５量体）であるエチルシリケート４０(商品名、コルコート株式会社製）、又はテトラエトキシシラン（１０量体）であるエチルシリケート４８(商品名、コルコート株式会社製）を、脱水剤としてＡ−１７１（ビニルトリメトキシシラン、商品名、モメンティブ・パフォーマンス・マテリアルズ社製）を、接着性付与剤としてＳＨ−６０２０（３−（２−アミノエチル)アミノプロピルトリメトキシシラン、商品名、東レ・ダウコーニング社製）を、硬化触媒（Ｂ）としてジブチル錫化合物であるネオスタンＵ−２２０Ｈ（商品名、日東化成株式会社製）を使用し、減圧下で撹拌・混合し、実施例１乃至実施例７の難燃性接着剤組成物を得た。
【００２５】
比較例１乃至比較例５
表１に示す配合にて、実施例１乃至実施例７で使用した材料の他、希釈剤としてポリエチレングリコール  Ｐ−１０００（重量平均分子量Ｍｗ；１０００、商品名、株式会社ＡＤＥＫＡ製）、フタル酸ジイソノニル、及びイソパラフィン系希釈剤としてＩＰソルベント１６２０（商品名、密度０．７６１／１５℃、出光興産株式会社製）を使用し、減圧下で撹拌・混合し、比較例１乃至比較例５の難燃性接着剤組成物を得た。
【００２６】
【表１】
2015071716.tif 000002
【００２７】
評価項目および評価方法
【００２８】
粘度
実施例及び比較例の難燃性接着剤組成物を２３℃雰囲気下に４時間以上静置した後、ＢＳ型粘度計（ローターＮｏ．６またはＮｏ．７、１０ｒｐｍ）にて粘度を測定した。５００Ｐａ・ｓ／２３℃以下を○と評価し、これを超えるものを×と評価した。
【００２９】
難燃性
実施例及び比較例の難燃性接着剤組成物を、シリコーン離型紙間で１．５ｍｍのスペーサを用いてシートを作製する。２３℃７日後、離型紙から剥がし、１．５×１３×１３０ｍｍの硬化シートを作製した。得られた硬化シートに対し、ＵＬ９４Ｖ−０規格に基づき試験を行い、難燃性を評価した。具体的には以下の各項目を全て満たすものを合格、一つでも満たさないものを不合格とした。
ａ）各試料の残炎時間ｔ１またはｔ２が「１０秒以下」
ｂ）全ての処理による各組の残炎時間の合計（５枚の試料のｔ１＋ｔ２）が「５０秒以下」
ｃ）第２回接炎の各試料の残炎時間と残じん時間の合計（ｔ２＋ｔ３）が「３０秒以下」
ｄ）各試料の保持クランプまでの残炎または残じんが「無いこと」
ｅ）発炎物質または滴下物による標識用綿の着火が「無いこと」
なお、ｔ１〜ｔ３は以下の通りである。
ｔ１：第１回接炎の試料の残炎時間（秒）
ｔ２：第２回接炎の試料の残炎時間（秒）
ｔ３：第２回接炎の試料の残じん時間（秒）
【００３０】
被膜強さ（凝集力）
実施例及び比較例の難燃性接着剤組成物を、シリコーン離型紙上にて２ｍｍ厚のスペーサを用いて厚さ２ｍｍのシート状となるよう塗布する。２３℃５０％ＲＨにて７日間養生させて厚さ２ｍｍのシート状硬化皮膜とした後、離型紙から剥がし、打抜き刃形等を用いてＪＩＳ  Ｋ６２５１に規定するダンベル状３号形試験片を作成する。該試験片を引張速度１００ｍｍ／分にて引張り、破断強度を測定し、該測定値を皮膜強さ（単位：Ｎ／ｍｍ２）とした。皮膜強さが３．４Ｎ／ｍｍ２以上を○と評価し、３．４Ｎ／ｍｍ２未満を×と評価した。
【００３１】
被膜硬度
上記皮膜強さ（凝集力）の評価において作製した実施例及び比較例の難燃性接着剤組成物のシート状硬化皮膜を３〜４枚程度重ねて、ＪＩＳ  Ｋ６２５３−３：２０１２に規定するタイプＡデュロメータにて硬度を測定し、該硬度を皮膜硬度とした。皮膜硬度が７５以上を○と評価し、７５未満を×と評価した。
【００３２】
接着強さ
実施例及び比較例の難燃性接着剤組成物を、ＳＵＳ３０４ステンレス鋼板（１ｍｍ厚×２５ｍｍ×７０ｍｍ）の接着面積２５×２５ｍｍに約１００μｍ厚に塗布し、３分間２３℃５０％ＲＨにて放置後、同様に接着剤組成物を塗布、放置した同形状のＳＵＳ３０４ステンレス鋼板を貼り合わせ２３℃５０％ＲＨにて７日間養生後、引張速度５０ｍｍ／分で引張せん断強さを測定し、該測定値を接着強さ（Ｎ／ｍｍ２）とした。接着強さが３．７Ｎ／ｍｍ２以上を○と評価し、３．７Ｎ／ｍｍ２未満を×と評価した。
【００３３】
評価結果
評価結果を表２に示す。実施例１乃至実施例７の難燃性接着剤組成物は、接着強さが３．７０Ｎ/ｍｍ２以上有し、特に実施例７の難燃性接着剤組成物は粘度が７０Ｐａ・ｓ／２３℃と低粘度でありながら被膜強さは５．００Ｎ/ｍｍ２、且つ接着強さは３．９０Ｎ/ｍｍ２と成り、高い接着性と硬化被膜の高い凝集力を示した。これに対して、比較例２乃至比較例４の難燃性接着剤組成物は低粘度ではあるが、皮膜強さ、皮膜硬度、接着強さも低下した。また、比較例５の難燃性接着剤組成物は、難燃性が低下した。
【００３４】
【表２】
2015071716.tif 000003